СПОСОБ ПОЛУЧЕНИЯ ПОКРЫТЫХ АМОРФНЫМ УГЛЕРОДОМ НАНОЧАСТИЦ И СПОСОБ ПОЛУЧЕНИЯ КАРБИДА ПЕРЕХОДНОГО МЕТАЛЛА В ФОРМЕ НАНОКРИСТАЛЛИТОВ

1. Способ получения покрытых аморфным углеродом наночастиц по меньшей мере одного оксида переходного металла, который выбирают из группы, включающей Ti, Zr, Hf, V, Nb и Та, включающий вначале получение жидкой смеси, содержащей в качестве предшественников по меньшей мере один алкоксид указанного переходного металла, спирт и избыток уксусной кислоты по отношению к указанному переходному металлу, затем разбавление полученной смеси водой, с получением водного раствора, в котором предшественники содержат в молярном соотношении, достаточном для предотвращения или существенного ограничения образования золя, и получения тем самым возможности лиофилизирования указанного водного раствора и в котором переходный металл, углерод и кислород содержат в стехиометрическом соотношении, соответствующем составу указанных наночастиц, последующую лиофилизацию указанного водного раствора и затем пиролиз лиофилизата, полученного на предыдущей стадии, в вакууме или в инертной атмосфере с получением указанных наночастиц.
2. Способ по п.1, в котором указанное молярное соотношение изменяют при добавлении в водный раствор по меньшей мере одного углеродсодержащего соединения, химически инертного в отношении алкоксида.
3. Способ по п.2, в котором указанное углеводородное соединение выбрано из производных целлюлозы, таких как метилцеллюлоза.
4. Способ по п.1, в котором указанный алкоксид выбран среди изопропоксидов и н-пропоксидов.
5. Способ по п.1, в котором указанный спирт выбран среди 1-пропанолов и 2-пропанолов.
6. Способ по п.1, в котором концентрация переходного металла в водном растворе составляет, по большей мере, 0,1 моль/л.
7. Способ по п.1, в котором молярное соотношение количеств уксусной кислоты, спирта и алкоксида берут в интервале от 20:6:1 до 3:1:1.
8. Способ по п.1, в котором указанную лиофилизацию проводят при температуре от -200°С до +50°С и при давлении от 0,1 Па до 100 Па.
9. Способ по п.8, в котором указанная лиофилизация включает удаление адсорбированной воды из лиофилизате при давлении лиофилизации и увеличение температуры до значений в интервале от 30°С до 100°С.
10. Способ п.1, в котором пиролиз лиофилизата проводят при температуре в интервале от 400°С до 900°С.
11. Способ по п.1, в котором средний размер указанных наночастиц составляет от 10 до 100 нм.
12. Применение способа по п.1 в качестве способа получения карбида переходного металла в форме нанокристаллитов, включающего карботермическое восстановление наночастиц, полученных способом по п.1, дополнительно или в процессе способа по п.1.
13. Применение по п.12, в котором указанные нанокристаллиты характеризуются средним размером в интервале от 30 до 100 нм.
14. Применение по п.12, в котором указанное карботермическое восстановление включает повышение температуры со скоростью от 5°С/мин до 10°С/мин до температуры в интервале от 1000°С до 1600°С и поддержание указанной температуры в течение от 2 до 6 ч.
15. Применение по п.12, в котором указанное карботермическое восстановление проводят в атмосфере газа-носителя, содержащего аргон.